Электроактивный полимер, электроактивный гибридный наноматериал, гибридный электрод для суперконденсатора и способы их получения

1. Электроактивный N-замещенный полианилин, включающий основную полианилиновую цепь и боковые заместители, отличающийся тем, что он представляет собой поли-2,5-дианилин-3,6-дихлорбензохинон, в котором боковые заместители являются арилбензохиноновыми и сопряжены с основной полианилиновой цепью.
2. Электроактивный гибридный наноматериал на основе многостенных углеродных нанотрубок и электроактивного полианилина, отличающийся тем, что в качестве электроактивного полианилина используют полианилин по п. 1, который образует тонкое однородное покрытие на поверхности многостенных углеродных нанотрубок.
3. Гибридный электрод для суперконденсатора, включающий фольгу и нанесенный на нее электроактивный слой из многостенных углеродных нанотрубок с тонким однородным покрытием из полианилина, отличающийся тем, что в качестве фольги используют Ni фольгу, а в качестве электроактивного слоя гибридный наноматериал по п. 2.
4. Способ получения электроактивного N-замещенного полианилина, включающий окислительную полимеризацию, отличающийся тем, что окислительную полимеризацию проводят в суспензии 0,02-0,2 моль/л мономера - 2,5-дианилин-3,6-дихлорбензохинона в 1 М растворе HCl в присутствии окислителя - персульфата аммония при соотношении мономер/окислитель 1:1-1:2 при температуре 0-40°C в течение 2-24 час. при постоянном перемешивании с получением полианилина по п. 1.
5. Способ получения электроактивного гибридного наноматериала, включающий получение совместной суспензии мономера и многостенных углеродных нанотрубок в 1 М растворе HCl с применением ультразвукового диспергирования и in situ окислительную полимеризацию мономера в присутствии окислителя - раствора персульфата аммония, отличающийся тем, что в качестве мономера используют полианилин по п. 1, получение совместной суспензии осуществляют путем введения мономера в 1 М растворе HCl, добавления многостенных углеродных нанотрубок и последующего ультразвукового диспергирования, содержание многостенных углеродных нанотрубок в полученной суспензии составляет 1,5-30% масс., молярное соотношение мономер : окислитель - 1:1-1:2, а после окислительной полимеризации получают наноматериал по п. 2.
6. Способ получения гибридного электрода для суперконденсатора, включающий окислительную полимеризацию полианилина на многостенных углеродных нанотрубках, получение на фольге электроактивного слоя из полученных многостенных углеродных нанотрубок с тонким однородным покрытием из полианилина и сушку, отличающийся тем, что после указанной полимеризации получают наноматериал по п. 2, диспергируют его в растворе муравьиной кислоты путем обработки ультразвуком в течение 10-30 мин с олучением суспензии, указанное получение электроактивного слоя осуществляют нанесением дисперсии тонким слоем на полоски Ni фольги, а после сушки получают электрод по п. 3.